【手続補正書】
【提出日】平成26年11月14日(2014.11.14)
【手続補正１】
【補正対象書類名】特許請求の範囲
【補正対象項目名】全文
【補正方法】変更
【補正の内容】
【特許請求の範囲】
【請求項１】
（ｉ）１０質量％〜４０質量％のカルシア、（ｉｉ）６０質量％を超え約９０質量％までのアルミナ、ならびに（ｉｉｉ）ポタシア、および／またはソディアの繊維化製品を含む無機繊維であって、１５質量％以下のシリカを含む、無機繊維。
【請求項２】
（ｉ）２０質量％〜４０質量％のカルシア、（ｉｉ）６０質量％を超え約８０質量％までのアルミナ、ならびに（ｉｉｉ）ポタシアおよび／またはソディアの繊維化製品を含む、請求項１に記載の無機繊維。
【請求項３】
（ｉ）３０質量％〜４０質量％のカルシア、（ｉｉ）６０質量％を超え約７０質量％のアルミナ、ならびに（ｉｉｉ）ポタシアおよび／またはソディアの繊維化製品を含む、請求項２に記載の無機繊維。
【請求項４】
（ｉ）１０質量％〜４０質量％のカルシア、（ｉｉ）６０質量％を超え約９０質量％までのアルミナ、ならびに（ｉｉｉ）０を超え約２０質量％までのポタシアおよび／またはソディアの繊維化製品を含む、請求項１に記載の無機繊維。
【請求項５】
（ｉ）１０質量％〜４０質量％のカルシア、（ｉｉ）６０質量％を超え約９０質量％までのアルミナ、ならびに（ｉｉｉ）０を超え約２０質量％までのポタシアの繊維化製品を含む、請求項４に記載の無機繊維。
【請求項６】
約１０質量％以下のシリカを含む、請求項５に記載の無機繊維。
【請求項７】
約５質量％以下のシリカを含む、請求項６に記載の無機繊維。
【請求項８】
約２質量％以下のシリカを含む、請求項７に記載の無機繊維。
【請求項９】
ブランケット類、ニードルブランケット類、紙類、フェルト類、注型材、真空注型材、または組成物を含む、無機繊維を含む断熱物品であって、前記断熱物品の前記無機繊維が、（ｉ）約１０質量％〜約５０質量％のカルシア、（ｉｉ）約５０質量％〜約９０質量％のアルミナ、ならびに（ｉｉｉ）ポタシアおよび／またはソディアの繊維化製品を含み、前記繊維が１５質量％以下のシリカを含む、無機繊維を含む断熱物品。
【請求項１０】
請求項１〜８のいずれか１項に記載の無機繊維を生産するための方法であって、
（ｉ）１０〜４０質量％のカルシア、（ｉｉ）６０を超え約９０質量％までのアルミナ、（ｉｉｉ）ポタシアおよび／またはソディア、ならびに（ｉｖ）１５質量％以下のシリカを含む成分で溶融物を形成することと、
前記溶融物から繊維を生産することと、
を含む、方法。
【請求項１１】
１１００℃以上の温度での物品の断熱方法であって、前記物品の上、中、近く、または周辺に、（ｉ）約１０〜約５０質量％のカルシア、（ｉｉ）約５０〜約９０質量％のアルミナ、（ｉｉｉ）ポタシアおよび／またはソディア、ならびに（ｉｖ）１５質量％以下のシリカの繊維化製品を含む無機繊維を含む断熱材料を配置することを含む、方法。
【請求項１２】
前記無機繊維が、（ｉ）約１０質量％〜約５０質量％のカルシア、（ｉｉ）約６０質量％〜約９０質量％のアルミナ、ならびに（ｉｉｉ）０を超え２０質量％までのポタシアおよび／またはソディアの繊維化製品を含む、請求項１１に記載の方法。
【請求項１３】
前記無機繊維が、（ｉ）約１０質量％〜約５０質量％のカルシア、（ｉｉ）約６０質量％〜約９０質量％のアルミナ、（ｉｉｉ）０を超え２０質量％までのポタシアおよび／またはソディア、ならびに（ｉｖ）約１０質量％以下のシリカの繊維化製品を含む、請求項１２に記載の方法。
【請求項１４】
前記無機繊維が、（ｉ）約２０質量％〜約５０質量％のカルシア、（ｉｉ）約５０質量％〜約８０質量％のアルミナ、ならびに（ｉｉｉ）ポタシアおよび／またはソディアの繊維化製品を含む、請求項１１に記載の方法。
【請求項１５】
前記無機繊維が、（ｉ）約３０質量％〜約５０質量％のカルシア、（ｉｉ）約５０質量％〜約７０質量％のアルミナ、ならびに（ｉｉｉ）ポタシアおよび／またはソディアの繊維化製品を含む、請求項１１に記載の方法。
【請求項１６】
前記無機繊維が、（ｉ）約４０質量％〜約５０質量％のカルシア、（ｉｉ）約５０質量％〜約６０質量％のアルミナ、ならびに（ｉｉｉ）ポタシアおよび／またはソディアの繊維化製品を含む、請求項１１に記載の方法。
【手続補正２】
【補正対象書類名】明細書
【補正対象項目名】００９９
【補正方法】変更
【補正の内容】
【００９９】
無機繊維組成物、無機繊維組成物の生産方法、物品を含む様々な無機繊維、および物品の断熱方法を、特定の例示的な実施形態に関して、上記で説明したが、本明細書に記載された実施形態から逸脱することなく、他の類似する実施形態を使用し、また、記載された実施形態に変更および付加を施して、同一の機能の実施が可能であるということが理解されるべきである。さらに、様々な実施形態を組み合わせることで、または除外することで、所望の特性を提供することが可能であるため、開示されたすべての実施形態は、必ずしも代替の実施形態において必要ではない。本発明の精神および範囲を逸脱することなく、当業者は変形例を作成することができる。従って、無機繊維組成物、無機繊維組成物の生産方法、物品を含む様々な無機繊維、および物品の断熱方法は、いかなる単一の実施形態に制限されるべきものではなく、添付された特許請求の範囲の説明に従った広がりと範囲において解釈されるべきものである。
本発明の好ましい態様は、下記の通りである。
〔１〕約１０質量％〜約５０質量％のカルシア、約５０質量％〜約９０質量％のアルミナ、ポタシア、および／またはソディアの繊維化製品を含む無機繊維であって、１５質量％以下のシリカを含む、無機繊維。
〔２〕約２０質量％〜約５０質量％のカルシア、約５０質量％〜約８０質量％のアルミナ、ポタシア、および／またはソディアの繊維化製品を含む、前記〔１〕に記載の無機繊維。
〔３〕約３０質量％〜約５０質量％のカルシア、約５０質量％〜約７０質量％のアルミナ、ポタシア、および／またはソディアの繊維化製品を含む、前記〔２〕に記載の無機繊維。
〔４〕約４０質量％〜約５０質量％のカルシア、約５０質量％〜約６０質量％のアルミナ、ポタシア、および／またはソディアの繊維化製品を含む、前記〔３〕に記載の無機繊維。
〔５〕約１０質量％〜約５０質量％のカルシア、約６０質量％〜約９０質量％のアルミナ、ならびに最大２０質量％のポタシアおよび／またはソディアの繊維化製品を含む、前記〔１〕に記載の無機繊維。
〔６〕約１０質量％〜約５０質量％のカルシア、約６０質量％〜約９０質量％のアルミナ、ならびに最大２０質量％のポタシアおよび／またはソディアの繊維化製品を含む、前記〔５〕に記載の無機繊維。
〔７〕約１０質量％以下のシリカを含む、前記〔６〕に記載の無機繊維。
〔８〕約５質量％以下のシリカを含む、前記〔７〕に記載の無機繊維。
〔９〕約２質量％以下のシリカを含む、前記〔８〕に記載の無機繊維。
〔１０〕Ｆｅ2Ｏ3として計算される、約１質量％以下の酸化鉄を含む、前記〔１〕に記載の無機繊維。
〔１１〕連続使用温度が少なくとも１１００℃である、前記〔１〕に記載の無機繊維。
〔１２〕連続使用温度が少なくとも１２６０℃である、前記〔１〕に記載の無機繊維。
〔１３〕連続使用温度が少なくとも１３３０℃である、前記〔１〕に記載の無機繊維。
〔１４〕バルク繊維、ブランケット類、ニードルブランケット類、紙類、フェルト類、注型材、真空注型材、または組成物のうちの少なくとも１つを含む、無機繊維を含む断熱物品であって、前記〔７〕に記載の無機繊維を含む、無機繊維を含む物品。
〔１５〕無機繊維を生産するための方法であって、
約１０〜約５０質量％のカルシア、約５０〜約９０質量％のアルミナ、ポタシア、および／またはソディア、ならびに１５質量％以下のシリカを含む成分で溶融物を形成することと、
前記溶融物から繊維を生産することと、
を含む、方法。
〔１６〕前記成分の溶融物が約２０質量％〜約５０質量％のカルシア、約５０質量％〜約８０質量％のアルミナ、ポタシア、および／またはソディアを含む、前記〔１５〕に記載の方法。
〔１７〕前記成分の溶融物が約３０質量％〜約５０質量％のカルシア、約５０質量％〜約７０質量％のアルミナ、ポタシア、および／またはソディアを含む、前記〔１６〕に記載の方法。
〔１８〕前記成分の溶融物が約４０質量％〜約５０質量％のカルシア、約５０質量％〜約６０質量％のアルミナ、ポタシア、および／またはソディアを含む、前記〔１７〕に記載の方法。
〔１９〕前記成分の溶融物が、約１０質量％〜約５０質量％のカルシア、約６０質量％〜約９０質量％のアルミナ、ならびに最大２０質量％のポタシアおよび／またはソディアを含む、前記〔１８〕に記載の方法。
〔２０〕前記成分の溶融物が、約１０質量％〜約５０質量％のカルシア、約６０質量％〜約９０質量％のアルミナ、最大２０質量％のポタシアおよび／またはソディア、ならびに約１０質量％以下のシリカを含む、前記〔１９〕に記載の方法。
〔２１〕前記溶融物がポタシアを含む、前記〔２０〕に記載の方法。
〔２２〕前記溶融物からの前記繊維の前記生成が、（ｉ）前記溶融物から前記繊維を紡糸すること、または（ｉｉ）前記溶融物から前記繊維を吹込み成形すること、のうちの１つを含む、前記〔１５〕に記載の方法。
〔２３〕物品の断熱方法であって、前記物品の上、中、近く、または周辺に、約１０〜約５０質量％のカルシア、約５０〜約９０質量％のアルミナ、ポタシア、および／またはソディア、ならびに１５質量％以下のシリカの繊維化製品を含む無機繊維を含む断熱材料を配置することを含む、方法。
〔２４〕約１０質量％〜約５０質量％のカルシア、約６０質量％〜約９０質量％のアルミナ、ならびに最大２０質量％のポタシアおよび／またはソディアの繊維化製品を含む、前記〔２３〕に記載の無機繊維。
〔２５〕約１０質量％〜約５０質量％のカルシア、約６０質量％〜約９０質量％のアルミナ、最大２０質量％のポタシアおよび／またはソディア、ならびに約１０質量％以下のシリカの繊維化製品を含む、前記〔２４〕に記載の無機繊維。
〔２６〕前記繊維化製品がボリアを含む、前記〔２５〕に記載の方法。